(57)【要約】  本発明が解決すべき課題は、赤系で彩度が高く深み感に優れ、かつ耐候性にも優れた複層塗膜が形成できる複層塗膜形成方法を提供することである。本発明は、工程（１）：得られる塗膜の色相がＬ＊Ｃ＊ｈ表色系色度図の色相角度ｈの値で２３°±３°の範囲内である、有機赤顔料を含有する第１着色塗料を塗装して第１着色塗膜を形成する工程、工程（２）：該第１着色塗膜上に、得られる塗膜の色相がＬ＊Ｃ＊ｈ表色系色度図の色相角度ｈの値で３５°±５°の範囲内である、有機赤顔料を含有する第２着色塗料を塗装して第２着色塗膜を形成する工程、及び、工程（３）：該第２着色塗膜上に、クリヤ塗料を塗装してクリヤ塗膜を形成する工程を含む複層塗膜形成方法であって、第１着色塗膜と、上記工程（１）〜（３）により得られる該複層塗膜との色差ΔＥが、２０〜３０の範囲内であることを特徴とする複層塗膜形成方法を提供する。【特許請求の範囲】
【請求項１】
工程（１）：得られる塗膜の色相がＬ＊Ｃ＊ｈ表色系色度図の色相角度ｈの値で２３°±３°の範囲内である、有機赤顔料を含有する第１着色塗料を塗装して第１着色塗膜を形成する工程、
工程（２）：該第１着色塗膜上に、得られる塗膜の色相がＬ＊Ｃ＊ｈ表色系色度図の色相角度ｈの値で３５°±５°の範囲内である、有機赤顔料を含有する第２着色塗料を塗装して第２着色塗膜を形成する工程、及び、
工程（３）：該第２着色塗膜上に、クリヤ塗料を塗装してクリヤ塗膜を形成する工程を含む複層塗膜形成方法であって、
第１着色塗膜と、上記工程（１）〜（３）により得られる該複層塗膜との色差ΔＥが、２０〜３０の範囲内であることを特徴とする複層塗膜形成方法。
【請求項２】
有機赤顔料として、第１着色塗料はキナクリドン顔料を含有するものであり、第２着色塗料はペリレン顔料を含有するものであることを特徴とする請求項１に記載の複層塗膜形成方法。
【請求項３】
第１着色塗料及び第２着色塗料が、ともに酸化鉄顔料を含有するものであることを特徴とする請求項１又は２に記載の複層塗膜形成方法。
【請求項４】
第１着色塗料が酸化鉄被覆アルミ顔料を含有することを特徴とする請求項１〜３のいずれか１項に記載の複層塗膜形成方法。
【発明の詳細な説明】
【技術分野】
【０００１】
［関連出願の相互参照］
本出願は、２０１４年１０月２３日に出願された、日本国特許出願第２０１４−２１６０８９号明細書（その開示全体が参照により本明細書中に援用される）に基づく優先権を主張する。本発明は、赤系で彩度が高く、かつ耐候性にも優れる複層塗膜形成方法に関する。
【背景技術】
【０００２】
自動車等の工業製品の外装色においては、観察角度によって色の見え方が変化するメタリック塗色が主流を占めている。さらに、ハイライトからシェードまで彩度が高く、深み感に優れた塗色は、高級感があり誘目性に優れた塗色として、ユーザーからの要求が大きい塗色の一つとなっている。【０００３】
高彩度のメタリック塗色、特に赤色系高彩度メタリック塗色は、隠蔽性、耐候性、塗装作業性といった点を両立させることが困難であった。【０００４】
例えば特許文献１には、メタリックベース塗料、透明性を有する第２ベース塗料及びクリヤー塗料を順次塗装するメタリック塗膜形成方法が開示されている。しかしながら、この方法では、透明性を有する第２ベース塗膜の膜厚の少しの変動によって塗色が大きく変化するため塗装ラインの管理が困難であり、また、塗膜の耐候性が不十分であるといった問題があった。【０００５】
また、特許文献２には、被塗装物表面に、着色成分及び／又は光輝材を含有する第１塗料を塗布して第１塗膜を形成する工程；第１塗膜を焼き付け硬化せずに、その上に、塗料中の樹脂固形分に対して０．０１〜１重量％の着色成分を含有する第２塗料を塗布して第２塗膜を形成する工程；さらに、第２塗膜を焼き付け硬化せずに、その上に、クリア塗料を塗布してクリア塗膜を形成する工程を含んでなる高意匠性多層塗膜形成方法が開示されている。しかしながら、この方法では、塗膜の彩度が不十分であり、膜厚の変動により塗色ムラを生じたり、塗膜の耐候性が不十分となる場合がある等の問題があった。【０００６】
また、特許文献３には、基材上に、光輝性顔料を含んでなるベース塗料（Ａ）を塗装して得られるベースコート上にクリヤー塗料（Ｂ）を塗装した後、加熱して塗膜を硬化させ、得られるクリヤーコート上に、さらに、着色顔料及び／又は染料を含んでなるカラークリヤー塗料（Ｃ）を塗装し、得られるカラークリヤーコート上にトップクリヤー塗料（Ｄ）を塗装することを特徴とする複層塗膜形成方法が開示されている。しかしながら、この方法は、２Ｃ１Ｂ工程を２回行なう４Ｃ２Ｂ工程の方法であり、工数を要することから、生産性の点で問題があった。
【先行技術文献】
【特許文献】
【０００７】
【特許文献１】ＷＯ９７／４７３９６号公報
【特許文献２】特開２００１−３１４８０７号公報
【特許文献３】特開２００５−３０５４２４号公報
【発明の概要】
【発明が解決しようとする課題】
【０００８】
本発明の目的は、上述の不具合を解消し、赤系で彩度が高く深み感に優れ、かつ耐候性にも優れた複層塗膜が形成できる複層塗膜形成方法を提供することにある。
【課題を解決するための手段】
【０００９】
すなわち本発明は、
工程（１）：得られる塗膜の色相がＬ＊Ｃ＊ｈ表色系色度図の色相角度ｈの値で２３°±３°の範囲内である、有機赤顔料を含有する第１着色塗料を塗装して第１着色塗膜を形成する工程、
工程（２）：該第１着色塗膜上に、得られる塗膜の色相がＬ＊Ｃ＊ｈ表色系色度図の色相角度ｈの値で３５°±５°の範囲内である、有機赤顔料を含有する第２着色塗料を塗装して第２着色塗膜を形成する工程、及び、
工程（３）：該第２着色塗膜上に、クリヤ塗料を塗装してクリヤ塗膜を形成する工程を含む複層塗膜形成方法であって、
第１着色塗膜と、上記工程（１）〜（３）により得られる該複層塗膜との色差ΔＥが、２０〜３０の範囲内であることを特徴とする複層塗膜形成方法、
に関する。
【発明の効果】
【００１０】
本発明によれば、赤系で高彩度であり、深み感にも優れ、しかも屋外に長期間放置されても変退色等の劣化がほとんど認められない耐候性に優れた複層塗膜を形成することができる。
【発明を実施するための形態】
【００１１】
工程（１）
本発明の方法によれば、まず、工程（１）として、第１着色塗料が塗装され、第１着色塗膜が形成される。第１着色塗料は、隠蔽力を付与し、形成される複層塗膜の色相、特にシェード部における色相を決定する塗料であって、有機赤顔料を必須成分として含有するものである。
【００１２】
また、第１着色塗料を塗装して得られる第１着色塗膜の色相は、Ｌ＊Ｃ＊ｈ表色系色度図の色相角度ｈの値で、２３°±３°の範囲内であることを特徴とする。
【００１３】
「Ｌ＊Ｃ＊ｈ表色系」は、１９７６年に国際照明委員会で規定され且つＪＩＳ Ｚ ８７２９においても採用されているＬ＊ａ＊ｂ＊表色系を極座標表示したものであって、Ｌ＊は明度を表し、Ｃ＊は原点からの距離としての彩度を表し、そしてｈはＬ＊ａ＊ｂ＊表色系におけるａ＊赤方向の軸を０°として、ここから反時計方向の色相に対して移動した色相角度を表す。
【００１４】
第１着色塗膜の色相角度ｈと彩度Ｃ＊は、第１着色塗料を、予めダークグレー色（Ｎ−２）の塗膜を形成した塗板上に乾燥塗膜１５μmとなるように塗装し、１４０℃で３０分間加熱乾燥して形成した塗板を多角度分光光度計（ＭＡ−６８、商品名、Ｘ−Ｌｉｔｅ社製）にて測色して、Ｌ＊Ｃ＊ｈ表色系における色相角度ｈと彩度Ｃ＊を測定することにより得られる値である。受光角度は、シェードに相当する７５°とした。
【００１５】
第１着色塗料で使用される有機赤顔料としては、所望の色味に応じて、塗料用又はインク用として従来公知の顔料を１種あるいは２種以上を組合せて使用することができる。
【００１６】
有機赤顔料の具体例としては、アゾ系顔料、キナクリドン系顔料、ジケトピロロピロール系顔料、ペリレン系顔料、ペリノン系顔料等を挙げることができる。
【００１７】
第１着色塗料の有機赤顔料としては、得られる複層塗膜の彩度及び耐候性の観点から、キナクリドン顔料を含有することが好ましい。
【００１８】
第１着色塗料中の有機赤顔料の含有量は、得られる複層塗膜の彩度の点から、第１着色塗料中の樹脂固形分総量に対して、１〜２０質量％の範囲内が好ましく、より好ましくは５〜１５質量％の範囲内である。
【００１９】
第１着色塗料は、また必要に応じて、有機赤顔料以外の着色顔料を含有することもできる。有機赤顔料以外の着色顔料としては、インク用、塗料用として従来公知の顔料を単独で又は２種以上を組合せて使用することができる。
【００２０】
具体例としては、例えば、酸化チタン、酸化鉄等の金属酸化物顔料；チタンイエロー等の複合酸化金属顔料；カーボンブラック；ベンズイミダゾロン系顔料、イソインドリン系顔料、イソインドリノン系顔料、金属キレートアゾ系顔料、フタロシアニン系顔料、インダンスロン系顔料、ジオキサン系顔料、インジゴ系顔料等の有機顔料等を挙げることができる。
【００２１】
有機赤顔料以外の着色顔料の配合量は、特に制限されるものではないが、赤系の高彩度の複層塗膜を得るための観点から、一般に、第１着色塗料中の樹脂固形分総量に対して、１０質量％以下、好ましくは５質量％以下、特に好ましくは３質量％以下、さらに特に好ましくは２質量％以下の範囲内とすることができる。
【００２２】
上記のうち、特に、複層塗膜の耐候性向上の観点から、酸化鉄を含有することが好ましい。酸化鉄の含有量としては、耐候性と彩度の両立の観点から、第１着色塗料中の樹脂固形分総量に対して、５質量％以下、好ましくは３質量％以下、特に好ましくは１．５質量％以下、さらに特に好ましくは０．１〜１．０質量％の範囲内とすることができる。
【００２３】
本発明の方法において、第１着色塗料及び後述する第２着色塗料ならびにクリヤ塗料に配合せしめる着色顔料としては、分散性、耐候性等を向上させることを目的として、無機及び／又は有機の表面処理を行ったものを使用することができる。
【００２４】
第１着色塗料には、彩度を低下させることなく、隠蔽力を向上させることを目的として、さらに光輝性顔料（特に金属フレーク顔料）を含有させることができる。光輝性顔料は、塗料用として公知のものを１種もしくはそれ以上を組合せて使用することができる。
【００２５】
具体的には、例えば、アルミニウム、銅、ニッケル合金、ステンレス等の材質からなる鱗片状金属顔料、表面を金属酸化物で被覆した鱗片状金属顔料、表面に着色顔料を化学吸着させた鱗片状金属顔料；表面に酸化還元反応を起こさせることにより酸化アルミニウム層を形成した鱗片状アルミニウム顔料；アルミニウム固溶盤状酸化鉄顔料；ガラスフレーク顔料、表面を金属酸化物で被覆したガラスフレーク顔料、表面に着色顔料を化学吸着させたガラスフレーク顔料；表面を二酸化チタンで被覆した干渉マイカ顔料、干渉マイカ顔料を還元した還元マイカ顔料、表面に着色顔料を化学吸着させるか又は表面を酸化鉄で被覆した着色マイカ顔料；表面を二酸化チタンで被覆したグラファイト顔料；表面を二酸化チタンで被覆したシリカフレーク又はアルミナフレーク顔料；盤状酸化鉄顔料；ホログラム顔料；合成マイカ顔料；らせん構造を持つコレステリック液晶ポリマー顔料；オキシ塩化ビスマス顔料などが挙げられ、これらはそれぞれ単独でもしくは２種以上を組合せて使用することができる。
【００２６】
これらのうち、鱗片状金属顔料、表面を金属酸化物で被覆した鱗片状金属顔料、表面に着色顔料を化学吸着させた鱗片状金属顔料及び金属酸化物で被覆した着色マイカ顔料が好ましく、特に、鱗片状金属顔料であるアルミフレーク顔料が好適であるが、これらに限定されるものではなく、塗膜の隠蔽性、彩度、所望とする光輝感に応じて光輝性顔料を適宜使用することができる。
【００２７】
上記光輝性顔料の配合量は、一般的には、第１着色塗料中の樹脂固形分総量に対して、１〜３０質量％、好ましくは２〜２０質量％、より好ましくは３〜１５質量％の範囲内とすることができる。
【００２８】
光輝性顔料のうち、特に、隠蔽性及び得られる複層塗膜の耐候性を効果的に向上させる観点から、表面を金属酸化物で被覆した鱗片状金属顔料、特に酸化鉄被覆アルミ顔料を好適に使用することができる。
【００２９】
表面を金属酸化物で被覆した鱗片状金属顔料の配合量は、一般的には、第１着色塗料中の樹脂固形分総量に対して、１〜２０質量％、好ましくは１〜１５質量％、より好ましくは２〜１０質量％の範囲内とすることができる。
【００３０】
上記酸化鉄被覆アルミ顔料は、着色剤として該酸化鉄被覆アルミ顔料のみを含む塗膜の色相が、Ｌ＊Ｃ＊ｈ表色系色度図において、色相角度ｈが、０°〜５０°の範囲内、特に、２０°〜４０°の範囲内となるものを好適に使用することができる。
【００３１】
色相角度ｈは、多角度分光光度計であるＸ−Ｌｉｔｅ社製のＭＡ−６８（商品名）、色彩色差計であるコニカミノルタ社製のＣＲシリーズ（商品名）、スガ試験機社製のＳＮカラーコンピューター（商品名）等を使用して測定することができる。
【００３２】
該酸化鉄被覆アルミ顔料は、特に限定されるものではないが、例えば特開平６−１４５５５５号等にその製造法及び特徴が記載されているような化学蒸着法によって酸化鉄がアルミニウム基材に被覆された耐候性に優れた着色アルミフレーク顔料等を挙げることができる。
【００３３】
第１着色塗料に使用される顔料の合計含有量は、第１着色塗料中の樹脂固形分総量に対して、隠蔽性及び得られる複層塗膜の彩度及び耐候性の観点から、１〜５０質量％の範囲内、特に３〜４０質量％の範囲内、さらに特に５〜３０質量％の範囲内であることが好ましい。
【００３４】
第１着色塗料には、通常、ビヒクルとして樹脂成分を含有することができる。樹脂成分としては、熱硬化性樹脂組成物を用いることが好ましく、具体的には、例えば、水酸基などの架橋性官能基を有する、アクリル樹脂、ポリエステル樹脂、アルキド樹脂、ウレタン樹脂などの基体樹脂と、メラミン樹脂、尿素樹脂、ポリイソシアネート化合物（ブロックされたものも含む）などの架橋剤を含んでなる熱硬化性樹脂組成物が挙げられる。これらは有機溶剤及び／又は水などの溶媒中に溶解又は分散させて使用することができる。該樹脂組成物中における基体樹脂と架橋剤の割合には特に制限はないが、一般に、架橋剤は、基体樹脂固形分総量に対して、１０〜１００質量％、好ましくは２０〜８０質量％、より好ましくは３０〜６０質量％の範囲内で使用することができる。
【００３５】
第１着色塗料には、さらに必要に応じて、水もしくは有機溶剤等の溶媒、レオロジーコントロール剤、顔料分散剤、沈降防止剤、硬化触媒、消泡剤、酸化防止剤、紫外線吸収剤等の各種塗料用添加剤、体質顔料等を適宜配合することができる。
【００３６】
第１着色塗料は、以上に述べた各成分を混合分散せしめることによって調製することができる。
【００３７】
第１着色塗料、後述する第２着色塗料及びクリヤ塗料に配合される着色顔料は、粉体として塗料中に配合することができるが、着色顔料を塗料中の樹脂成分の一部と混合分散して予め顔料分散体を調製し、これを残りの樹脂成分及び／又は他の成分と共に混合することにより塗料化することもできる。顔料分散体の調製にあたっては、必要に応じて、消泡剤、分散剤、表面調整剤等の慣用の塗料添加剤を使用することができる。
【００３８】
第１着色塗料は、静電塗装、エアスプレー、エアレススプレー等の方法により塗装することができ、その膜厚は硬化塗膜に基づいて１〜４０μｍの範囲内とすることができ、塗膜の平滑性等の観点から特に５〜３０μｍの範囲内が好適である。
【００３９】
第１着色塗料は、通常、固形分濃度が１５〜５０質量％、好ましくは２０〜４０質量％、そして２０℃におけるＢ型粘度計による測定で、ローターＮｏ.３又は４を使用して２０００〜６０００ｍＰａ・sとなるように調整しておくことが好ましい。
【００４０】
第１着色塗料を塗装して得られる第１着色塗膜それ自体は、焼付け乾燥型の場合、通常、約５０℃〜約１８０℃の温度で硬化させることができ、常温乾燥型又は強制乾燥型の場合には、通常、常温乾燥〜約８０℃の温度で硬化させることができる。
【００４１】
本発明の方法においては、第１着色塗料を塗装して得られた第１着色塗膜を硬化させた後に、第２着色塗料を塗装することができ、或いは第１着色塗膜を硬化させることなく未硬化の状態の第１着色塗膜上に第２着色塗料を塗装することもできる。
【００４２】
工程（２）
本発明の方法によれば、次に、工程（１）で形成された第１着色塗膜上に、第２着色塗料が塗装され、第２着色塗膜が形成される。第２着色塗料は、形成される複層塗膜の彩度を高めて、深み感を向上させる塗料であって、有機赤顔料を必須成分として含有するものである。
【００４３】
また、第２着色塗料を塗装して得られる第２着色塗膜の色相は、Ｌ＊Ｃ＊ｈ表色系色度図の色相角度ｈの値で、３５°±５°の範囲内であることを特徴とする。
【００４４】
第２着色塗膜の色相角度ｈと彩度Ｃ＊は、第２着色塗料を、下地として明度Ｌ＊が８５以上の白色板の上に、乾燥塗膜１５μmとなるように塗装し、１４０℃で３０分間加熱乾燥して形成した塗板を多角度分光光度計（ＭＡ−６８、商品名、Ｘ−Ｌｉｔｅ社製）にて測色して、Ｌ＊Ｃ＊ｈ表色系における色相角度ｈと彩度Ｃ＊を測定することにより得られる値である。受光角度は、フェースに相当する４５°とした。
【００４５】
第２着色塗料で使用される有機赤顔料としては、所望の色味に応じて、塗料用又はインク用として従来公知の顔料を１種あるいは２種以上を組合せて使用することができる。
【００４６】
有機赤顔料の具体例としては、アゾ系顔料、キナクリドン系顔料、ジケトピロロピロール系顔料、ペリレン系顔料、ペリノン系顔料等を挙げることができる。
【００４７】
第２着色塗料の有機赤顔料としては、得られる複層塗膜の耐候性の観点から、ペリレン顔料を含有することが好ましい。
【００４８】
また、第２着色塗料の有機赤顔料としては、得られる複層塗膜の耐候性向上の観点から、ペリレン系顔料を主に用いることが好ましい。
【００４９】
また、第２着色塗料の有機赤顔料としては、得られる複層塗膜の耐候性向上の観点から、キナクリドン顔料の使用量を極力低減させることが好ましく、さらに、究極的にはキナクリドン顔料の使用量を実質的に０とする（使用しないこと）が好ましい。
【００５０】
第２着色塗料中の有機赤顔料の含有量は、得られる複層塗膜の彩度及び耐候性の点から、第２着色塗料中の樹脂固形分総量に対して、０．１〜１５質量％の範囲内が好ましく、より好ましくは０．５〜１０質量％の範囲内、よりさらに好ましくは１〜５質量％の範囲内である。
【００５１】
第２着色塗料は、また必要に応じて、有機赤顔料以外の着色顔料を含有することもできる。有機赤顔料以外の着色顔料としては、インク用、塗料用として従来公知の顔料を単独で又は２種以上を組合せて使用することができる。
【００５２】
具体例としては、例えば、酸化チタン、酸化鉄等の金属酸化物顔料；チタンイエロー等の複合酸化金属顔料；カーボンブラック；ベンズイミダゾロン系顔料、イソインドリン系顔料、イソインドリノン系顔料、金属キレートアゾ系顔料、フタロシアニン系顔料、インダンスロン系顔料、ジオキサン系顔料、インジゴ系顔料等の有機顔料等を挙げることができる。
【００５３】
有機赤顔料以外の着色顔料の配合量は、特に制限されるものではないが、赤系の高彩度の複層塗膜を得るための観点から、一般に、第２着色塗料中の樹脂固形分総量に対して、１０質量％以下、好ましくは５質量％以下、特に好ましくは３質量％以下の範囲内とすることができる。
【００５４】
上記のうち、特に、複層塗膜の耐候性向上の観点から、酸化鉄を含有することが好ましい。酸化鉄の含有量としては、複層塗膜の耐候性及び彩度の両立の観点から、第２着色塗料中の樹脂固形分総量に対して、７．５質量％以下、好ましくは５質量％以下、特に好ましくは２．５質量％以下、さらに特に好ましくは０．１〜１質量％の範囲内とすることができる。
【００５５】
第２着色塗料には、必要に応じて第１着色塗料で例示した光輝性顔料を使用することもできる。
【００５６】
第２着色塗料に使用される顔料の合計含有量は、第２着色塗料中の樹脂固形分総量に対して、得られる複層塗膜の彩度及び深み感の観点から、０．１〜２０質量％の範囲内、特に、０．５〜１０質量％の範囲内であることが好ましい。
【００５７】
第２着色塗料には、通常、ビヒクルとして樹脂成分を含有することができる。樹脂成分としては、熱硬化性樹脂組成物を用いることが好ましく、具体的には、例えば、水酸基などの架橋性官能基を有する、アクリル樹脂、ポリエステル樹脂、アルキド樹脂、ウレタン樹脂などの基体樹脂と、メラミン樹脂、尿素樹脂、ポリイソシアネート化合物（ブロックされたものも含む）などの架橋剤を含んでなる熱硬化性樹脂組成物が挙げられる。これらは有機溶剤及び／又は水などの溶媒中に溶解又は分散させて使用することができる。該樹脂組成物中における基体樹脂と架橋剤の割合には特に制限はないが、一般に、架橋剤は、基体樹脂固形分総量に対して、１０〜１００質量％、好ましくは２０〜８０質量％、より好ましくは３０〜６０質量％の範囲内で使用することができる。
【００５８】
第２着色塗料には、さらに必要に応じて、水もしくは有機溶剤等の溶媒、レオロジーコントロール剤、顔料分散剤、沈降防止剤、硬化触媒、消泡剤、酸化防止剤、紫外線吸収剤等の各種塗料用添加剤、体質顔料等を適宜配合することができる。
【００５９】
第２着色塗料は、以上に述べた各成分を混合分散せしめることによって調製することができる。
【００６０】
第２着色塗料は、静電塗装、エアスプレー、エアレススプレー等の方法により塗装することができ、その膜厚は硬化塗膜に基づいて０．５〜３０μｍの範囲内とすることができ、塗膜の平滑性等の観点から特に２〜２５μｍの範囲内が好適である。
【００６１】
第２着色塗料は、通常、固形分濃度が１５〜５０質量％、好ましくは２０〜４０質量％、そして２０℃におけるＢ型粘度計による測定で、ローターＮｏ.３又は４を使用して２０００〜６０００ｍＰａ・sとなるように調整しておくことが好ましい。
【００６２】
第２着色塗料から形成される第２着色塗膜は、その塗装膜厚において、波長４００〜７００ｎｍの範囲の光線透過率が２０〜９０％、好ましくは２５〜６０％の範囲内にあることが好ましい。
【００６３】
本明細書において、波長４００〜７００ｎｍの範囲の光線透過率は、波長４００〜７００ｎｍの範囲の各波長における光線透過率の平均値を意味する。
【００６４】
第２着色塗料を塗装して得られる第２着色塗膜それ自体は、焼付け乾燥型の場合、通常、約５０℃〜約１８０℃の温度で硬化させることができ、常温乾燥型又は強制乾燥型の場合には、通常、常温乾燥〜約８０℃の温度で硬化させることができる。
【００６５】
本発明の方法においては、第２着色塗料を塗装して得られた第２着色塗膜を硬化させた後に、クリヤ塗料を塗装することができ、或いは第２着色塗膜を硬化させることなく未硬化の状態の第２着色塗膜上にクリヤ塗料を塗装することもできる。
【００６６】
工程（３）
本発明の方法によれば、上記の如くして第２着色塗料を塗装して得られた第２着色塗膜上に、クリヤ塗料を塗装して、クリヤ塗膜を形成する。
【００６７】
本発明の方法において使用するクリヤ塗料としては、それ自体既知のクリヤ塗料を制限なく使用することができる。具体的には例えば基体樹脂及び架橋剤からなる樹脂成分を必須成分とし、さらに必要に応じて、塗料用添加剤、水もしくは有機溶剤等の溶媒などを配合してなる無色もしくは有色の透明塗膜を形成する液状もしくは粉体状のクリヤ塗料を挙げることができる。
【００６８】
基体樹脂としては、例えば、水酸基、カルボキシル基、シラノール基、エポキシ基等の架橋性官能基を含有する、アクリル樹脂、ポリエステル樹脂、アルキド樹脂、フッ素樹脂、ウレタン樹脂、シリコン含有樹脂等の樹脂が挙げられる。架橋剤としては、該基体樹脂の官能基と反応しうる官能基を有する化合物又は樹脂、例えば、メラミン樹脂、尿素樹脂、ポリイソシアネート化合物、ブロックポリイソシアネート化合物、エポキシ化合物又は樹脂、カルボキシル基含有化合物又は樹脂、酸無水物、アルコキシシリル基含有化合物又は樹脂等が挙げられる。
【００６９】
該樹脂成分中における基体樹脂と架橋剤の割合には特に制限はないが、一般に、架橋剤は、基体樹脂固形分総量に対して、１０〜１００質量％、好ましくは２０〜８０質量％、より好ましくは３０〜６０質量％の範囲内で使用することができる。
【００７０】
クリヤ塗料には、必要に応じて、水、有機溶剤等の溶媒、硬化触媒、消泡剤、紫外線吸収剤、レオロジーコントロール剤、沈降防止剤等の塗料用添加剤を適宜配合することができる。
【００７１】
クリヤ塗料には、また、塗膜の透明性を損なわない範囲内において、着色顔料を適宜使用することができる。着色顔料としては、インク用又は塗料用としてそれ自体既知の顔料を単独で又は２種以上を組合せて使用することができる。その配合量は、使用される着色顔料の種類等により異なるが、クリヤ塗料中の樹脂成分の固形分総量に対して、通常、３０質量％以下、好ましくは０．０５〜２０質量％、より好ましくは０．１〜１０質量％の範囲内とすることができる。
【００７２】
クリヤ塗料は、前述の各成分を混合分散せしめることによって調製することができる。
【００７３】
クリヤ塗料は、静電塗装、エアスプレー、エアレススプレー等の方法により塗装することができ、その膜厚は硬化塗膜に基づいて１５〜５０μｍ、特に２５〜４０μｍの範囲内とするのが好ましい。
【００７４】
クリヤ塗料が液状である場合、通常、固形分濃度が３０〜６０質量％、好ましくは４０〜５０質量％、そして２０℃における粘度がフォードカップＮｏ．４で測定して１８〜２５秒となるように調整しておくことが好ましい。クリヤ塗料を塗装して得られるクリヤ塗膜それ自体は約７０℃〜約１５０℃の温度で加熱して硬化させることができる。
【００７５】
基材
本発明の方法を適用することができる基材には特に制限はなく、例えば、鉄、亜鉛、アルミニウム、マグネシウム等の金属からなる部材；これら金属の合金からなる部材；これらの金属によるメッキ又は蒸着が施された部材；ガラス、プラスチック、各種素材の発泡体等からなる部材等を挙げることができ、特に、自動車車体を構成する鋼材が適している。これらの部材には、必要に応じて適宜、脱脂処理、表面処理等の処理を施すことができる。
【００７６】
また、上記部材に下塗り塗膜及び／又は中塗り塗膜を形成した後、基材として用いることもでき、一般にそのようにすることが好ましい。
【００７７】
下塗り塗膜は、部材表面を隠蔽したり、部材に防食性及び防錆性等を付与するために部材表面に適用されるものであり、下塗り塗料を塗装し硬化させることによって形成することができる。この下塗り塗料は、特に限定されるものではなく、それ自体既知のもの、例えば、電着塗料、溶剤型プライマー等を用いることができる。
【００７８】
また、中塗り塗膜は、部材表面及び下塗り塗膜のような下地を隠蔽したり、下地と上塗り塗膜との間の付着性向上、塗膜への耐チッピング性の付与等のために下地に適用されるものであり、部材表面及び下塗り塗膜のような下地表面に、中塗り塗料を塗装し硬化させることによって形成することができる。この中塗り塗料は、特に限定されるものではなく、それ自体既知のものを使用することができ、例えば、熱硬化性樹脂組成物及び着色顔料等を含有してなる有機溶剤系又は水系の中塗り塗料を好適に使用することができる。
【００７９】
本発明の方法において、基材として、下塗り塗膜及び／又は中塗り塗膜が形成された部材を用いる場合には、予め下塗り塗膜及び／又は中塗り塗膜を加熱し硬化させた後に、工程（１）の、第１着色塗料を塗装することができるが、場合によっては、下塗り塗膜及び／又は中塗り塗膜が未硬化の状態で、第１着色塗料を塗装することもできる。
【００８０】
複層塗膜の形成
本発明の方法に従えば、下記工程（１）〜（３）
工程（１）：得られる塗膜の色相がＬ＊Ｃ＊ｈ表色系色度図の色相角度ｈの値で２３°±３°である、有機赤顔料を含有する第１着色塗料を塗装して第１着色塗膜を形成する工程、
工程（２）：該第１着色塗膜上に、得られる塗膜の色相がＬ＊Ｃ＊ｈ表色系色度図の色相角度ｈの値で３５°±５°である、有機赤顔料を含有する第２着色塗料を塗装して第２着色塗膜を形成する工程、及び、
工程（３）：該第２着色塗膜上に、クリヤ塗料を塗装してクリヤ塗膜を形成する工程、に従い、複層塗膜を形成させ、
第１着色塗膜と、上記工程（１）〜（３）により得られる該複層塗膜との色差ΔＥを、２０〜３０の範囲内とすることにより、赤系で彩度が高く深み感に優れ、かつ耐候性にも優れた複層塗膜を形成せしめることができる。
【００８１】
さらに、上記第１着色塗膜及び第２着色塗膜の色相角度ｈの範囲をそれぞれ、２３°±３°の範囲内、３５°±５°の範囲内として、それぞれ相対的に、第１着色塗膜が第２着色塗膜に対して青味の色相範囲、第２着色塗膜が第１着色塗膜に対して黄味の色相範囲に設定され、このような色相範囲の、第１着色塗膜と（透け色である）第２着色塗膜とが積層されていることにより、赤系で彩度が高く深み感に優れ、かつ耐候性にも優れた複層塗膜を得ることに有利な（好適な）効果がもたらされるものである。
【００８２】
かくして形成される複層塗膜は、第１着色塗料を塗装して得られる第１着色塗膜と該複層塗膜との間の、Ｌ＊ａ＊ｂ＊表色系における色値の差（ΔＥ）が２０〜３０の範囲内、特に２０〜２７の範囲内、さらに特に、２０〜２５の範囲内となる色差を有することが好ましい。
【００８３】
また、形成される複層塗膜は、第１着色塗料を塗装して得られる第１着色塗膜と該複層塗膜との間の、Ｌ＊Ｃ＊ｈ表色系における色相角度ｈの差（Δｈ）が５〜２０、特に２〜１５、さらに特に３〜１０の範囲内であるような色相差を有することが好ましい。
【００８４】
ここで、「色値Ｅ」、「彩度Ｃ＊」及び「色相角度ｈ」は、第１着色塗料を予めダークグレー色（Ｎ−２）の塗膜を形成した塗板上に塗装し、硬化させることにより得られる第１着色塗膜又は工程（１）〜（３）の第１着色塗料、第２着色塗料及びクリヤ塗料を、それぞれ予めダークグレー色（Ｎ−２）の塗膜を形成した塗板上に塗装し、硬化させることにより得られる複層塗膜を、多角度分光光度計（ＭＡ−６８、商品名、Ｘ−Ｌｉｔｅ社製）にて測色することにより決定することができる。
【００８５】
また、第１着色塗料を塗装して得られる第１着色塗膜の色相角度ｈ（１ＢＣ）と、工程（１）〜（３）により第１着色塗料、第２着色塗料及びクリヤ塗料を、塗装し、硬化させることにより得られる複層塗膜の色相角度ｈ（複層）の差Δｈ（ｈ（複層）−ｈ（1ＢＣ））が、＋１〜３０、好ましくは＋２〜２５、さらに好ましくは＋４〜２０の範囲内であるような色相差を有することが好ましい。
【００８６】
色相角度ｈは、多角度分光光度計であるＸ−Ｌｉｔｅ社製のＭＡ−６８（商品名）を使用して測定することができる。
【００８７】
上記の第１着色塗膜と、工程（１）〜（３）により形成される複層塗膜との間の色差（ΔＥ）及び色相角度の差（Δｈ）の調整、ならびに前述の第１着色塗膜と第２着色塗膜の色相角度ｈの調整は、複層塗膜の形成に使用される第１着色塗料、第２着色塗料及びクリヤ塗料の各塗料に含有させる顔料の種類及び使用量を調節することにより（小規模の実験を行うことにより）容易に行うことができる。
【００８８】
かくして、本発明の複層塗膜形成方法は、各種工業製品、特に自動車車体の外板に複層塗膜を形成するのに好適に使用することができる。
【００８９】
以下、実施例及び比較例を挙げて本発明をさらに具体的に説明する。ただし、本発明はこれらの実施例のみに限定されるものではない。なお、「部」及び「％」はいずれも質量基準によるものであり、膜厚は硬化塗膜に基づくものである。
【実施例】
【００９０】
実施例１〜５及び比較例１〜５
［ｉ］基材の作製
脱脂及びりん酸亜鉛処理した鋼板（ＪＩＳＧ３１４１、大きさ４００ｍｍ×３００ｍｍ×０．８ｍｍ）にカチオン電着塗料「エレクロンＧＴ−１０」（商品名：関西ペイント株式会社製、エポキシ樹脂ポリアミン系カチオン樹脂に硬化剤としてブロックポリイソシアネート化合物を使用したもの）を硬化塗膜に基づいて膜厚が２０μｍになるように電着塗装し、１７０℃で２０分加熱して架橋硬化させ、電着塗膜を形成せしめた。【００９１】
得られた上記鋼板の電着塗面に、中塗塗料「ルーガベーク中塗りグレー」（商品名：関西ペイント株式会社製、ポリエステル樹脂・メラミン樹脂系、有機溶剤型）をエアスプレーにて硬化塗膜に基づいて膜厚が３０μｍになるように塗装し、１４０℃で３０分加熱して架橋硬化させ、中塗塗膜を形成せしめることにより得られたダークグレー色（Ｎ−２）の中塗り塗板を基材とした。【００９２】
［ｉｉ］塗料の製造
基体樹脂の製造
製造例１
温度計、サーモスタット、撹拌装置、還流冷却器、窒素導入管及び滴下装置を備えた反応容器に脱イオン水１２８部、「アデカリアソープＳＲ−１０２５」（商品名、ＡＤＥＫＡ製、乳化剤、有効成分２５％）２部を仕込み、窒素気流中で撹拌混合し、８０℃に昇温させた。【００９３】
次いで下記コア部用モノマー乳化物の全量のうちの１％量及び６％過硫酸アンモニウム水溶液５．３部とを反応容器内に導入し８０℃で１５分間保持した。その後、コア部用モノマー乳化物の残部を３時間かけて、同温度に保持した反応容器内に滴下し、滴下終了後１時間熟成を行なった。次に、下記シェル部用モノマー乳化物を１時間かけて滴下し、１時間熟成した後、５％２−（ジメチルアミノ）エタノール水溶液４０部を反応容器に徐々に加えながら３０℃まで冷却し、１００メッシュのナイロンクロスで濾過しながら排出し、平均粒子径１００ｎｍ、固形分３０％のアクリル樹脂エマルション（ａ）を得た。得られたアクリル樹脂エマルションは、酸価３３ｍｇＫＯＨ／ｇ、水酸基価２５ｍｇＫＯＨ／ｇであった。【００９４】
コア部用モノマー乳化物：脱イオン水４０部、「アデカリアソープＳＲ−１０２５」２．８部、メチレンビスアクリルアミド２．１部、スチレン２．８部、メチルメタクリレート１６．１部、エチルアクリレート２８部及びｎ−ブチルアクリレート２１部を混合攪拌することにより、コア部用モノマー乳化物を得た。【００９５】
シェル部用モノマー乳化物：脱イオン水１７部、「アデカリアソープＳＲ−１０２５」１．２部、過硫酸アンモニウム０．０３部、スチレン３部、２−ヒドロキシエチルアクリレート５．１部、メタクリル酸５．１部、メチルメタクリレート６部、エチルアクリレート１．８部及びｎ−ブチルアクリレート９部を混合攪拌することにより、シェル部用モノマー乳化物を得た。【００９６】
製造例２
温度計、サーモスタット、撹拌装置、還流冷却器、窒素導入管及び滴下装置を備えた反応容器にプロピレングリコールモノプロピルエーテル３５部を仕込み８５℃に昇温後、メチルメタクリレート３０部、２−エチルヘキシルアクリレート２０部、ｎ−ブチルアクリレート２９部、２−ヒドロキシエチルアクリレート１５部、アクリル酸６部、プロピレングリコールモノプロピルエーテル１５部及び２，２’−アゾビス（２，４−ジメチルバレロニトリル）２．３部の混合物を４時間かけて滴下し、滴下終了後１時間熟成した。その後さらにプロピレングリコールモノプロピルエーテル１０部及び２，２’−アゾビス（２，４−ジメチルバレロニトリル）１部の混合物を１時間かけて滴下し、滴下終了後１時間熟成した。さらにジエタノールアミン７．４部を加え、固形分５５％の水酸基含有アクリル樹脂溶液（ｂ）を得た。得られた水酸基含有アクリル樹脂は酸価が４７ｍｇＫＯＨ/ｇ、水酸基価が７２ｍｇＫＯＨ/ｇであった。【００９７】
製造例３
温度計、サーモスタット、攪拌装置、還流冷却器及び水分離器を備えた反応容器に、トリメチロールプロパン１０９部、１，６−ヘキサンジオール１４１部、１，２−シクロヘキサンジカルボン酸無水物１２６部及びアジピン酸１２０部を仕込み、１６０℃から２３０℃迄３時間かけて昇温させた後、２３０℃で４時間縮合反応させた。次いで、得られた縮合反応生成物に、カルボキシル基を導入するために、無水トリメリット酸３８．３部を加えて、１７０℃で３０分間反応させた後、２−エチル−１−ヘキサノールで希釈し、固形分７０％の水酸基含有ポリエステル樹脂溶液（ｃ）を得た。得られた水酸基含有ポリエステル樹脂は、酸価が４６ｍｇＫＯＨ／ｇ、水酸基価が１５０ｍｇＫＯＨ／ｇ、数平均分子量が１，４００であった。【００９８】
第１着色塗料及び第２着色塗料の製造
製造例４〜７及び８〜１４
製造例１で得たアクリル樹脂エマルション（ａ）５０部（固形分１５部）、製造例２で得たアクリル樹脂溶液（ｂ）４５．５部（固形分２５部）、製造例３で得たポリエステル樹脂溶液（ｃ）４２．８部（固形分３０部）、及びメラミン樹脂（商品名「サイメル３２５」日本サイテックインダストリーズ株式会社製、固形分８０％）３７.５部（固形分３０部）に対し、それぞれ、第１着色塗料については、有機赤顔料を含有する着色顔料及び光輝性顔料を、第２着色塗料用については有機赤顔料を含有する着色顔料を、下記表１に示す量で配合して攪拌混合し、更に、ポリアクリル酸系増粘剤（商品名「プライマルＡＳＥ−６０」ロームアンドハース社製）、２−（ジメチルアミノ）エタノール及び脱イオン水を加えてｐＨ８．０、塗料固形分２５％、２０℃におけるフォードカップＮｏ．４による粘度４０秒となるように調製して、各第１着色塗料Ｎｏ．１〜４及び各第２着色塗料Ｎｏ．１〜７を得た。【００９９】
なお、表１中の顔料の詳細は以下のとおりである。  【０１００】
着色顔料
ＲＵＢＩＮＥ  ＴＲ（注１）：ジケトピロロピロール系赤顔料、商品名  ＤＰＰ  ＲＵＢＩＮＥ  ＴＲ、ＢＡＳＦ製
ＲＴ３５５Ｄ（注２）：キナクリドンレッド顔料、商品名  ＭＡＧＥＮＴＡ Ｂ ＲＴ−３５５−Ｄ、ＢＡＳＦ製
ＫＮＯ（注３）：酸化鉄顔料、商品名  トダカラー  ＫＮ−Ｏ、戸田工業社製
Ｒ６４３８（注４）：ペリレンレッド顔料、商品名  ＭＡＲＯＯＮ １７９ ２２９−６４３８、サンケミカル社製
Ｒ５０００（注５）：カーボンブラック顔料、商品名  ＲＡＶＥＮ  ５０００  ＵＬＴＲＡ  ＩＩＩ  ＢＥＡＤＳ、ＣＯＬＵＭＢＩＡＮ  ＣＡＲＢＯＮ  ＣＯ．社製
ＴＯＲ（注６）：酸化鉄顔料、商品名  ＳＩＣＯＴＲＡＮＳ   ＲＥＤ   Ｌ２８１７、ＢＡＳＦ社製 
Ｇ３１４（注７）：フタロシアニンブルー顔料、商品名  塩素化銅シアニンブルーＧ−３１４、山陽色素社製。【０１０１】
鱗片状光輝性顔料
Ｌ２８００（注８）：酸化鉄被覆アルミフレーク顔料、商品名  ＰＡＬＩＯＣＲＯＭ ＯＲＡＮＧＥ Ｌ２８００、ＢＡＳＦ社製
ＭＨ８８０１（注９）：アルミフレーク顔料、商品名  アルミＰ  ＭＨ−８８０１  旭化成メタルズ社製
ＭＨ８８０５（注１０）：アルミフレーク顔料、商品名  アルミＰ  ＭＨ−８８０５  旭化成メタルズ社製。【０１０２】
色相角度ｈの値
第１着色塗料を塗装して得られる第１着色塗膜、第２着色塗料を塗装して得られる第２着色塗膜、及び、工程（１）〜（３）の第１着色塗料、第２着色塗料及びクリヤ塗料を順次塗装して得られる複層塗膜のそれぞれの、Ｌ＊Ｃ＊ｈ表色系における色相角度ｈを多角度分光光度計（ＭＡ−６８、商品名、Ｘ−Ｌｉｔｅ社製）にて測色した。【０１０３】
彩度Ｃ＊の値
第１着色塗料を塗装して得られる第１着色塗膜、及び、工程（１）〜（３）の第１着色塗料、第２着色塗料及びクリヤ塗料を順次塗装して得られる複層塗膜のそれぞれの、Ｌ＊Ｃ＊ｈ表色系における彩度Ｃ＊を多角度分光光度計（ＭＡ−６８、商品名、Ｘ−Ｌｉｔｅ社製）にて測色した。【０１０４】
上記色相角度ｈ、彩度Ｃ＊、及び算出されるΔｈの値、ならびに第１着色塗膜と、工程（１）〜（３）の第１着色塗料、第２着色塗料及びクリヤ塗料を順次塗装して得られる複層塗膜との、Ｌ＊ａ＊ｂ＊表色系における色差（ΔＥ）の値、併せてさらに第２着色塗膜の光線透過率の値をそれぞれ表１中に示した。【０１０５】
［ｉｉｉ］試験板の作製
以下の手順にて、上記［ｉｉ］で製造した第１着色塗料及び第２着色塗料ならびにクリヤ塗料を順次塗装して試験板を作成した。【０１０６】
実施例１〜６及び比較例１〜５
（第１着色塗料の塗装）
上記［ｉ］で作製した中塗り塗板上に、上記［ｉｉ］で製造した第１着色塗料Ｎｏ．１〜４のいずれかをミニベル型回転式静電塗装機を用いて、ブース温度２０℃、湿度７５％の条件で、硬化塗膜として約１０μｍの膜厚となるように塗装した。【０１０７】
（第２着色塗料の塗装）
第１着色塗料を塗装した後に、室温にて２分間放置し、ついで、その未硬化の第１着色塗膜上に、上記［ｉｉ］で製造した第２着色塗料Ｎｏ．１〜７のいずれかをミニベル型回転式静電塗装機を用いて、ブース温度２０℃、湿度７５％の条件で、硬化塗膜として約７μｍの膜厚となるように塗装した。【０１０８】
（クリヤ塗料の塗装）
第２着色塗料を塗装した後に、室温にて５分間放置し、８０℃で３分間プレヒートを行った。ついで、その未硬化の第２着色塗膜上に、クリヤ塗料（ルーガベーククリヤ、関西ペイント製、商品名、アクリル樹脂・アミノ樹脂系、有機溶剤型）を、ミニベル型回転式静電塗装機を用いて、ブース温度２０℃、湿度７５％の条件で、硬化塗膜として約３５μｍとなるように塗装した。【０１０９】
なお、実施例６においては、クリヤ塗料として、上記クリヤ塗料に、樹脂固形分総量に対して、Ｒ６４３８（注４）を０．７％、及びＴＯＲ（注６）を０．１％含有するよう調整されたカラークリヤ塗料を使用した。【０１１０】
室温にて１５分間放置した後、熱風循環式乾燥炉内にて１４０℃で３０分間加熱し、第１着色塗膜、第２着色塗膜及びクリヤ塗膜からなる複層塗膜を同時に乾燥硬化せしめて試験板を作製した。【０１１１】
評価試験
上記実施例及び比較例で得られた各試験板について、さらに耐候性を評価した。試験条件は以下のとおりである。【０１１２】
耐候性の評価
促進耐候性試験には、ＪＩＳ Ｂ ７７５４に規定されたスーパーキセノンウェザオメーター（商品名、スガ試験機社製）を使用し、１時間４２分間のキセノンアークランプの照射と１８分間の降雨条件における同ランプの照射による２時間を１サイクルとして、５００サイクルの繰り返し試験の終了後に、実験室内に保管しておいた控え塗板と比較して評価を行なった。評価基準は以下のとおりである。結果を併せて表１に示す。【０１１３】
（変色）
Ａ：塗膜に変色が認められない
Ｂ：塗膜に変色が認められる。【０１１４】
（退色）
Ａ：塗膜に退色が認められない
Ｂ：塗膜に退色が認められる。【０１１５】
表１に示されている実施例、比較例から、実施例の複層塗膜は、彩度及び耐候性ともに優れているが、比較例の複層塗膜は、彩度或いは耐候性のいずれかが劣っていることが明らかである。【０１１６】
【表１】
2016063614.tif 000002
【産業上の利用可能性】
【０１１７】
本発明の複層塗膜形成方法は、各種工業製品、特に自動車車体の外板に好適に適用することができる。
【国際調査報告】
2016063614.tif 000003
2016063614.tif 000004
2016063614.tif 000005
2016063614.tif 000006